(57)【特許請求の範囲】
【請求項１】
吸収性支持体上に、下塗り層、上塗り層、光沢発現層が順次塗設されたインクジェット記録材料において、少なくとも下塗り層に０．２ｇ／ｍ２以上のホウ素化合物を含有し、上塗り層にアルミナ水和物を主体とする無機超微粒子及びバインダー成分としてポリビニルアルコールを含有し、更に光沢発現層が、下記（１）式から求められる粘度インデックスが５以下の水溶性カチオンポリマー存在下で水中分散することによってカチオン化処理されたコロイダルシリカを主体とし、水溶性カチオンポリマーが、水溶液の固形分濃度２８質量％で粘度インデックス５以下となるジメチルジアリルアンモニウムクロライドポリマーまたは水溶液の固形分濃度４０質量％で粘度インデックス５以下であるポリアリルアミン塩酸塩ポリマーであることを特徴とするインクジェット記録材料。
粘度インデックス＝ｌｏｇ（ｖ）×１００／Ｃ            （１）式
ｖ：水溶性カチオンポリマー水溶液の２０℃におけるＢ型粘度（ｍＰａ・ｓ）
Ｃ：水溶性カチオンポリマー水溶液の固形分濃度（質量％）
【発明の詳細な説明】
【技術分野】
【０００１】
本発明は、高光沢と高発色性を有し、保存性とインク吸収性に優れたインクジェット記録材料に関するものである。
【背景技術】
【０００２】
インクジェット記録方式に使用される記録用シートとしては、通常の紙やインクジェット記録材料と称される支持体上に非晶質シリカ等の顔料をポリビニルアルコール等の水溶性バインダーからなる多孔質のインク吸収層を設けてなる記録用シートが使用されてきた。
【０００３】
例えば、特開昭５５−５１５８３号公報、特開昭５６−１５７号公報、特開昭５７−１０７８７９号公報、特開昭５７−１０７８８０号公報、特開昭５９−２３０７８７号公報、特開昭６２−１６０２７７号公報、特開昭６２−１８４８７９号公報、特開昭６２−１８３３８２号公報、特開昭６４−１１８７７号公報及び特公平３−５６５５２号公報等に開示のごとく、シリカ等の含珪素顔料を水系バインダーと共に紙支持体に塗布して得られる記録シートが提案されている。
【０００４】
また、特開平３−２１５０８２号公報、特開平４−６７９８６号公報、及び特開平５−３２０３７号公報、特開平１０−８１０６４号公報等には、シリカ微粒子やアルミナゾルを水溶性バインダーと共に支持体表面に塗布した記録シートが記載されている。
【０００５】
一方、水溶性ポリマーを主体としたインク受容層を設けた記録用シートが多数提案されている。例えば、特開昭６０−１６８６５１号公報ではポリビニルアルコールとポリアクリル酸系水溶性高分子の使用が、特開昭６０−２６２６８５号公報ではヒドロキシエチルセルロースの使用が、特開昭６１−１８１６７９号公報ではカルボキシメチルセルロースとポリエチレンオキサイドの混合物の使用が、特開昭６１−１９３８７９号公報では水溶性セルロースとポリビニルピロリドンの混合物の使用が、特開昭６２−２６３０８４号公報では特定ｐＨのゼラチン水溶液から形成された受容層が、また特開平１−１４６７８４号公報ではゼラチンと界面活性剤の混合物の使用がそれぞれ提案されている。
【０００６】
また、非晶質シリカ等の顔料と特定のバインダーを含有する記録シートも多数提案されている。例えば、特開平６−３２０４６号公報、特開平６−１４３８００号公報、特開平７−３２７２５号公報、特開平７−１４９０３７号公報、特開平８−３４１６０号公報等は何れも顔料と特定バインダー、特定化合物の組み合わせが提案されている。
【０００７】
また、シリカ微粒子やアルミナゾル等からなる空隙層の上に水溶性ポリマーからなる膨潤層を設けた記録シートが特開平９−３２３４７５号公報、特開平１０−８１０６４号公報等に、水溶性ポリマーからなるインク保持層の上に疎水性ポリマーからなる微細多孔質のインク透過層を有する記録シートが特開昭６１−３５２７５号公報、特開昭６２−１９６１７５号公報等に記載されている。
【０００８】
また、アルミナゾル等からなる空隙層の上にシリカゲル層を設けた記録シートが提案されている（例えば、特許文献１〜５参照）。アルミナゾルを用いた場合、皮膜強度及び耐水性を上げるために、１２０℃程度の高温加熱処理が必要であり、作業性、及び支持体の選択性（ポリエチレン樹脂被覆紙等は加熱処理によりブリスターが発生するため使用できない）の問題があり、またインク吸収性も十分に満足できるものではなかった。
【０００９】
また、支持体に近い方から一次粒子の平均粒径が５０ｎｍ以下の気相法による合成シリカを含有する層及びコロイダルシリカを含有する層を少なくとも有するインクジェット記録用シートが提案されている（例えば、特許文献６参照）が、本提案のように気相法による合成シリカの適用は合成シリカの表面は通常アニオン性であり、本提案のようにカチオンポリマー等の適用によりシリカ表面をカチオン処理し、インク受理層に適用されることもあるが、通常アニオン性の染料インクであるインクジェットインクの耐水性を充分に確保することが困難であったり、シリカのカチオン処理時に不必要な凝集が発生し、塗布欠陥の発生につながるなど、満足できるものではなかった。
【００１０】
上記した従来の記録シートは、高光沢と高発色性並びに良好な保存性という重要な性能を同時に満足するものではなかった。特に近年、インクジェット写真用紙が普及しており、上記性能は益々重要になってきている。
【特許文献１】特開平８−２０８７号公報
【特許文献２】特開平８−２０９１号公報
【特許文献３】特開平８−２０９３号公報
【特許文献４】特開平８−７２３８８号公報
【特許文献５】特開平８−２９０６５４号公報
【特許文献６】特開２０００−３７９４４号公報
【発明の開示】
【発明が解決しようとする課題】
【００１１】
従って、本発明の目的は、高光沢と高発色性を有し、保存性とインク吸収性に優れたインクジェット記録材料を提供することにある。
【課題を解決するための手段】
【００１２】
本発明の上記目的は、吸収性支持体上に下塗り層、上塗り層、光沢発現層が順次塗設されたインクジェット記録材料において、少なくとも下塗り層に０．２ｇ／ｍ２以上のホウ素化合物を含有し、上塗り層にアルミナ水和物を主体とする無機超微粒子及びバインダー成分としてポリビニルアルコールを含有し、更に光沢発現層が、下記（１）式から求められる粘度インデックスが５以下の水溶性カチオンポリマー存在下で水中分散することによってカチオン化処理されたコロイダルシリカを主体とし、水溶性カチオンポリマーが、水溶液の固形分濃度２８質量％で粘度インデックス５以下となるジメチルジアリルアンモニウムクロライドポリマーまたは水溶液の固形分濃度４０質量％で粘度インデックス５以下であるポリアリルアミン塩酸塩ポリマーであることで達成された。
粘度インデックス＝ｌｏｇ（ｖ）×１００／Ｃ            （１）式
ｖ：水溶性カチオンポリマー水溶液の２０℃におけるＢ型粘度（ｍＰａ・ｓ）
Ｃ：水溶性カチオンポリマー水溶液の固形分濃度（質量％）
【発明の効果】
【００１３】
本発明において、支持体上に塗設される下塗り層には少なくとも０．２ｇ／ｍ2以上のホウ素化合物を含有する必要がある。この下塗り層に含有されるホウ素化合物と、下塗り層上に塗設される上塗り層に含有されるポリビニルアルコールが架橋することで、亀裂のない上塗り層塗膜が形成される。但し、下塗り層に含有されるホウ素化合物が０．２ｇ／ｍ2未満であるとポリビニルアルコールとの架橋が充分に行われずに、上塗り層塗布液を塗布、乾燥する過程で発生する乾燥収縮等の影響により上塗り層表面に亀裂が発生することとなり好ましくない。
【発明を実施するための最良の形態】
【００１４】
以下、本発明を詳細に説明する。本発明に用いられる硼素化合物としては、例えば、硼砂、硼酸、硼酸塩（例えば、オルト硼酸塩、ＩｎＢＯ3、ＳｃＢＯ3、ＹＢＯ3、ＬａＢＯ3、Ｍｇ3（ＢＯ3）2、Ｃｏ3（ＢＯ3）2、二硼酸塩（例えば、Ｍｇ2Ｂ2Ｏ5、Ｃｏ2Ｂ2Ｏ5）、メタ硼酸塩（例えば、ＬｉＢＯ2、Ｃａ（ＢＯ2）2、ＮａＢＯ2、ＫＢＯ2）、四硼酸塩（例えば、Ｎａ2Ｂ4Ｏ7・１０Ｈ2Ｏ）、五硼酸塩（例えば、ＫＢ5Ｏ8・４Ｈ2Ｏ、Ｃａ2Ｂ6Ｏ11・７Ｈ2Ｏ、ＣｓＢ5Ｏ5）等を挙げることができる。中でも、速やかに架橋反応を起こすことができる点で硼砂、硼酸、硼酸塩が好ましく、特に硼砂、硼酸が好ましい。
【００１５】
本発明において用いられるポリビニルアルコールに関しては、完全または部分ケン化のポリビニルアルコール一般品、或いはカチオン変性品、シラノール変性品等の変性ポリビニルアルコールを用いることができる。各種ポリビニルアルコールの中でも特に好ましいのは、ケン化度が８０％以上の部分または完全ケン化したものであり、平均重合度２００〜５０００のものが好ましく用いられる。表面亀裂抑制の点で、平均重合度の範囲が２７００〜５０００の高重合度のものが特に好ましく用いられる。
【００１６】
本発明に係る上層で用いられる無機超微粒子とは、一次粒子が凝集して二次粒子を形成している場合は、平均二次粒子径が５００ｎｍ以下の無機超微粒子をいう。例えば、特開平１−９７６７８号公報、特開平２−２７５５１０号公報、特開平３−２８１３８３号公報、特開平３−２８５８１４号公報、特開平３−２８５８１５号公報、特開平４−９２１８３号公報、特開平４−２６７１８０号公報、特開平４−２７５９１７号公報などに開示されているアルミナ水和物である擬ベーマイトゾル、特開昭６０−２１９０８３号公報、特開昭６１−１９３８９号公報、特開昭６１−１８８１８３号公報、特開昭６３−１７８０７４号公報、特開平５−５１４７０号公報などに記載されているようなコロイダルシリカ、特公平４−１９０３７号公報、特開昭６２−２８６７８７号公報に記載されているようなシリカ／アルミナハイブリッドゾル、特開平１０−１１９４２３号公報、特開平１０−２１７６０１号公報に記載されているような、気相法シリカを高速ホモジナイザーで分散したようなシリカゾル、特開平１０−１８１１９１号公報、特開平１０−２７２８３３号公報、特開２００１−１９９１５８号公報及び特開２００２−３３１７４７号公報に記載されているような機械的に粉砕した湿式法シリカ、その他にもヘクタイト、モンモリロナイトなどのスメクタイト粘土（特開平７−８１２１０号公報）、ジルコニアゾル、クロミアゾル、イットリアゾル、セリアゾル、酸化鉄ゾル、ジルコンゾル、酸化アンチモンゾルなどを代表的なものとして挙げることができる。さらに、好ましくはアルミナ水和物等のコロイド粒子である。
【００１７】
尚、本発明でいう無機超微粒子の平均一次粒子径とは、微粒子の電子顕微鏡観察により一定面積内に存在する１００個の一次粒子各々の投影面積に等しい円の直径を粒子の粒子径として平均粒子径を求めたものであり、無機超微粒子の平均二次粒子径とは、希薄分散液をレーザー回折・散乱法を用いた粒度分布計により測定して得られる。
【００１８】
尚、一般的に無機超微粒子の平均一次粒子径が小さくなると、インク発色性に優れる。これは通常凝集粒子である無機超微粒子の二次粒子内部散乱が減少し、より塗層の透明性が増加するためと考えられる。但し、平均一次粒子径が小さくなると、比表面積が大きくなりすぎるためと思われるが、塗層に表面亀裂が発生しやすくなる。逆に、無機超微粒子の平均一次粒子径が大きくなると、インク発色性が低下するが、表面亀裂が発生しにくくなる。これらを鑑み、好ましい一次粒子径の範囲としては３〜２５ｎｍ、特に好ましい粒子径範囲は粒子の種類、形状因により変化するため一概には言えないが、例えば気相法シリカでは５〜１５ｎｍ、又、アルミナ水和物では８〜１８ｎｍ程度のものが特に好ましく用いられる。
【００１９】
又、下塗り層上の上塗り層の主体顔料にはアルミナ水和物を主体とする無機超微粒子を用いる必要がある。アルミナ水和物が選択されているのは、他の粒子と比較してインク発色性と耐表面亀裂性に優れるからである。
【００２０】
他の顔料、例えば気相法シリカなどはアルミナ水和物と比して、表面亀裂が入りやすく、均一な光沢発現層を塗設することが困難である。勿論、気相法シリカでも比表面積を減少させる、或いはバインダー量を増加させる等により対応可能ではあるのだが、そのような場合には染料インクでの発色性やインク吸収性に悪影響を与えることがある。
【００２１】
この上塗り層の表面亀裂発生は、光沢発現層塗布液の主体成分であるコロイド粒子の表面亀裂への埋没を発生させるため、コロイド粒子を上塗り層上に均一に留めておくことが困難となる。それにより、少ない固形分塗布量で光沢発現効果を得ることが困難になることがある。勿論、表面亀裂が発生した上塗り層塗膜上への光沢発現層の塗設でも、塗布量を大幅に増加することで光沢発現効果はある程度得られるが、インク吸収性や発色性に悪影響を及ぼすことがある。
【００２２】
又、上塗り層塗膜に表面亀裂が発生していない場合でも、同様に光沢発現層の塗布量が必要以上に多い場合には、やはり、インク吸収性や発色性に悪影響を与えることがある。又、光沢発現層の塗布量が必要量に満たない場合には光沢発現効果が充分得られないことがある。
【００２３】
又、上塗り層のアルミナ水和物の粒子径は平均二次粒子径が５０〜５００ｎｍであることが好ましい。平均二次粒子径が５０ｎｍ未満であると、塗設乾燥後の上塗り層の細孔分布が小さくなりすぎインク吸収性に悪影響を与えることがあり、５００ｎｍを超えた場合には上塗り層表面の凹凸が大きくなりすぎてしまい、光沢発現層を塗設する際の光沢発現性に乏しくなることがある。
【００２４】
本発明に用いられるアルミナ水和物は、一般式Ａｌ2Ｏ3・ｎＨ2Ｏにより表すことができる。アルミナ水和物は組成や結晶形態の違いにより、ジプサイト、バイアライト、ノルストランダイト、ベーマイト、ベーマイトゲル（擬ベーマイト）、ジアスポア、無定形非晶質等に分類される。中でも、上記の式中、ｎの値が１である場合はベーマイト構造のアルミナ水和物を表し、ｎが１を超え３未満である場合は擬ベーマイト構造のアルミナ水和物を表し、ｎが３以上では非晶質構造のアルミナ水和物を表す。特に、本発明に好ましいアルミナ水和物は、少なくともｎが１を超え３未満の擬ベーマイト構造のアルミナ水和物である。
【００２５】
また、本発明のアルミナ水和物の分散液は塩基度７５％以上の水溶性ポリ水酸化アルミニウムにより安定化させられている。尚、前記水溶性ポリ水酸化アルミニウムの他に通常使用される種々の酸類を本発明の分散液に添加しても構わない。このような酸類としては、硝酸、塩酸、臭化水素酸、酢酸、蟻酸、乳酸、アミド硫酸、塩化第二鉄、塩化アルミニウム等が挙げられるが、本発明においてこれらの酸類の固形分添加比率は前記水溶性ポリ水酸化アルミニウムの１／１以下であることが本発明の効果を充分に発現させるため好ましい。
【００２６】
本発明に用いられるアルミナ水和物の形状は、平板状、繊維状、針状、球状、棒状等のいずれでもよく、インク吸収性の観点から好ましい形状は平板状である。平板状のアルミナ水和物は、平均アスペクト比が３〜８であり、好ましくは平均アスペクト比が３〜６である。アスペクト比は、粒子の「厚さ」に対する「直径」の比で表される。ここで粒子の直径とは、アルミナ水和物を電子顕微鏡で観察したときの粒子の投影面積に等しい円の直径を表す。
【００２７】
本発明に用いられるアルミナ水和物は、アルミニウムイソプロポキシド等のアルミニウムアルコキシドの加水分解、アルミニウム塩のアルカリによる中和、アルミン酸塩の加水分解等公知の方法によって製造することができる。また、アルミナ水和物の粒子径、細孔径、細孔容積、比表面積等の物性は、析出温度、熟成温度、熟成時間、液のｐＨ、液の濃度、共存化合物等の条件によって制御することができる。
【００２８】
アルコキシドからアルミナ水和物を得る方法としては、特開昭５７−８８０７４号公報、特開昭６２−５６３２１号公報、特開平４−２７５９１７号公報、特開平６−６４９１８号公報、特開平７−１０５３５号公報、特開平７−２６７６３３号公報等、米国特許第２，６５６，３２１号明細書等にアルミニウムアルコキシドを加水分解する方法として開示されている。これらのアルミニウムアルコキシドとしてはイソプロポキシド、２−ブトキシド等が挙げられる。
【００２９】
本発明のアルミナ水和物・無機微粒子の比表面積は５０〜３００ｍ2／ｇが好ましい。更に好ましい比表面積としては１２０〜２００ｍ2／ｇである。
【００３０】
本発明で云う比表面積はＢＥＴ法により測定される。ＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００３１】
光沢発現層に用いられるコロイド粒子はコロイダルアルミナ、或いは下記（１）式から求められる粘度インデックスが５以下の水溶性カチオンポリマー存在下で水中分散することによってカチオン化処理されたコロイダルシリカであって、水溶性カチオンポリマーが、水溶液の固形分濃度２８質量％で粘度インデックス５以下となるジメチルジアリルアンモニウムクロライドポリマーまたは水溶液の固形分濃度４０質量％で粘度インデックス５以下であるポリアリルアミン塩酸塩ポリマーであることで、本発明の目的である高光沢と高発色性を有し、保存性に優れたインクジェット記録材料を提供することが可能であることを見いだした。
粘度インデックス＝ｌｏｇ（ｖ）×１００／Ｃ                    （１）式
ｖ：水溶性カチオンポリマー水溶液の２０℃におけるＢ型粘度（ｍＰａ・ｓ）
Ｃ：水溶性カチオンポリマー水溶液の固形分濃度（質量％）
【００３２】
本発明の光沢発現層に用いられるコロイド粒子は何れも表面電荷がカチオン性となっており、これにより高い保存性、特に高い画像耐水性を確保することが可能である。
【００３３】
但し、コロイダルシリカの表面処理に用いられるカチオンポリマーの粘度インデックスが５を超える場合には光沢発現層のインク吸収性が著しく損なわれることとなるために好ましくない。これはカチオンポリマーの粘度インデックスとカチオンポリマー分子量に正の相関があるためで、カチオンポリマー分子量が大きくなりすぎると、少量のカチオンポリマー添加量でも光沢発現層に皮膜を形成し易くなるためと考えられる。
【００３４】
勿論、カチオンポリマーの添加量をごく微少量に抑制することで、インク吸収性を向上させることは可能ではあるが、そのような場合にはコロイダルシリカのカチオン化が充分になされないこととなり、画像耐水性を確保することが困難となる。更には、等電点に近づきすぎるためコロイド粒子が凝集状態を示し、光沢を発現させることが困難となる。
【００３５】
尚、カチオンポリマーにて処理されたコロイダルシリカを主体とする光沢発現層塗布液の水素イオン指数（ｐＨ）は７以下であることが、カチオンポリマーにて処理されたコロイダルシリカがカチオン性に帯電しやすくなるためにより好ましい。
【００３６】
又、本発明の光沢発現層に用いられるコロイド粒子がコロイダルアルミナである場合には、コロイダルアルミナを主体とする光沢発現層塗布液の水素イオン指数（ｐＨ）が７以下では、通常特に表面処理を行わずとも、カチオン性に帯電するため、光沢発現層にコロイダルシリカを使用する場合に比して、より少量のカチオンポリマーの適用で充分な保存性、特に画像耐水性を確保することが可能であるため、より好ましく用いられる。
【００３７】
又、光沢発現層に用いられるコロイド粒子の粒子径は５〜１００ｎｍの範囲であることが好ましい。コロイド粒子が５ｎｍ未満であると、光沢発現層を塗設した際に、粒子間空隙が小さくなりすぎてしまい、インク吸収性に悪影響を与えることがある。
【００３８】
又、コロイド粒子が１００ｎｍを超えた場合には、インク吸収性には特に問題はないが、白紙光沢や染料インクの発色性に問題が見られることがある。白紙光沢や染料インクの発色性ともに光沢発現層の粒子間空隙が大きくなりすぎてしまうことで、光沢発現層表面のコロイド粒子の形状による微細な凹凸の増加や粒子間空隙増大による光散乱現象によるものと考えられる。
【００３９】
以下に本発明に係わるインクジェット記録材料について説明する。
【００４０】
本発明のインクジェット記録材料とは支持体上の少なくとも片面に請求項記載の下塗り層、上塗り層、光沢発現層が塗設されているものである。
【００４１】
本発明に用いる支持体は吸水性の支持体であれば特に限定されるものではないが、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、ＤＩＰなどの古紙パルプなどの木材パルプと従来公知の顔料を主成分として、バインダーおよびサイズ剤や定着剤、歩留まり向上剤、カチオン化剤、紙力増強剤などの各種添加剤を１種以上用いて混合し、長網抄紙機、円網抄紙機、ツインワイヤー抄紙機などの各種装置で製造されたパルプ繊維を主成分とした支持体が好ましく用いられる。更に支持体に、澱粉、ポリビニルアルコールなどでのサイズプレスやアンカーコート層を設けても構わない。この様な紙および塗布紙に、そのまま本発明における塗層を設けても良いし、平坦化をコントロールする目的で、マシンカレンダー、ＴＧカレンダー、ソフトカレンダーなどのカレンダー装置を使用しても良い。
【００４２】
本発明の下塗り層の無機微粒子としては例えば、湿式合成シリカ、コロイダルシリカ、気相法シリカ、アルミナ水和物、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、湿式合成シリカ、酸化スズゾル、酸化ニオブゾル、酸化セリウムゾル、酸化ランタンゾル、酸化チタンゾル、酸化ネオジミュームゾル、酸化イットリウムゾル、コロイダルアルミナ、擬ベーマイト、水酸化アルミニウム、アルミナ、リトポン、ゼオライト、加水ハロイサイト、炭酸マグネシウム、水酸化マグネシウムなどの公知の白色無機顔料や無機ゾルなどを用いることができる。
【００４３】
特に、下塗り層の無機微粒子としてはインク吸収性の点から湿式合成シリカを好ましく用いることができる。
【００４４】
湿式法シリカは、製造方法によって沈降法シリカ、ゲル法シリカ、ゾル法シリカ等に分類される。沈降法シリカは珪酸ソーダと硫酸をアルカリ条件で反応させて製造され、粒子成長したシリカ粒子が凝集・沈降し、その後濾過、水洗、乾燥、粉砕・分級の行程を経て製品化される。この方法で製造されたシリカ二次粒子は緩やかな凝集粒子となり、比較的粉砕し易い粒子が得られる。沈降法シリカとしては、例えば東ソー・シリカ株式会社からニップシールとして、株式会社トクヤマからトクシールとして市販されている。ゲル法シリカは珪酸ソーダと硫酸を酸性条件下で反応させて製造する。この場合、熟成中に小さなシリカ粒子が溶解し、大きな粒子の一次粒子間に一次粒子どうしを結合するように再析出するため、明確な一次粒子は消失し、内部空隙構造を有する比較的硬い凝集粒子を形成する。例えば、水澤化学工業株式会社からミズカシルとして、グレースジャパン株式会社からサイロジェットとして市販されている。ゾル法シリカは、コロイダルシリカとも呼ばれ、ケイ酸ソーダの酸などによる複分解やイオン交換樹脂層を通して得られるシリカゾルを加熱熟成して得られ、例えば日産化学工業株式会社からスノーテックスとして市販されている。また、その他の方法として、アルコキシド加水分解法などにより、コロイダルシリカはつくられている。
【００４５】
本発明において、下塗り層には、無機微粒子、バインダーの他に添加剤として、染料定着剤、顔料分散剤、増粘剤、流動性改良剤、界面活性剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤力増強剤、乾燥紙力増強剤などを適宜配合することもできる。
【００４６】
本発明の下塗り層に用いられるバインダーとしては、例えば、酸化澱粉、エーテル化澱粉、リン酸エステル化澱粉などの澱粉誘導体、カルボキシメチルセルロース、ヒドロキシエチルセルロースなどのセルロース誘導体、カゼイン、ゼラチン、大豆蛋白、プルラン、アラビアゴム、カラヤゴム、アルブミン等の天然高分子樹脂及びその誘導体、ポリビニルピロリドン、ポリアクリルアミド、ポリエチレンイミン、ポリプロピレングリコール、ポリエチレングリコール、無水マレイン酸樹脂やスチレン−ブタジエン共重合体、メチルメタクリレート−ブタジエン共重合体などの共役ジエン系共重合体ラテックス、アクリル酸エステルおよびメタクリル酸エステルの重合体または共重合体などのアクリル系共重合体ラテックス、エチレン酢酸ビニル共重合体などのビニル系共重合体ラテックス、あるいはこれらの各種共重合体のカルボキシ基などの官能基含有単量体による官能基変性共重合体ラテックス、メラミン樹脂、尿素樹脂などの熱硬化合成樹脂などの親水性バインダー、ポリメチルメタクリレートなどのアクリル酸エステル、メタクリル酸エステルの重合体または共重合体樹脂、ポリウレタン樹脂、不飽和ポリエステル樹脂、塩化ビニル−酢酸ビニルコポリマー、ポリビニルブチラール、アルキッド樹脂ラテックス等が挙げられ、これらを１種以上使用できるが、本発明はこれらに限定されるものではない。
【００４７】
本発明の下塗り層に使用されるバインダーの配合量としては、無機微粒子の総和に対して、５〜６０質量％、好ましくは、１０〜４０質量％である。
【００４８】
次いで以下に本発明に係わる上塗り層について説明する。
【００４９】
本発明の上塗り層に用いられる無機超微粒子としては請求項記載のアルミナ水和物、下塗り層に使用される無機微粒子の他に、シリカ、アルミナ、炭酸カルシウム、炭酸マグネシウム等公知の各種微粒子が挙げられ、支持体の種類や目的により、適宜選択され使用される。
【００５０】
上塗り層に用いられる請求項記載のアルミナ水和物、無機微粒子以外の微粒子としては、気相法シリカが好ましく用いられる。
【００５１】
気相法シリカは、火炎加水分解法により製造される乾式法シリカの一種であり、乾式シリカとしては気相法シリカが一般的である。具体的には四塩化ケイ素を水素及び酸素と共に燃焼して作る方法が一般的に知られており、日本アエロジル（株）からアエロジル、トクヤマ（株）からレオロシールとして市販されている。
【００５２】
気相法シリカの一次粒子の平均粒径は３０ｎｍ以下が好ましく、より高い光沢を得るためには１５ｎｍ以下が好ましい。更に好ましくは一次粒子の平均粒径が３〜１５ｎｍ（特に３〜１０ｎｍ）でかつＢＥＴ法による比表面積が２００ｍ2／ｇ以上（好ましくは２５０〜５００ｍ2／ｇ）のものを用いることである。
【００５３】
また、シリカ微粒子は通常、アニオン性であるので、カチオンポリマー存在下で水中に分散することが好ましい。カチオンポリマーは特に限定するものではないが、第１〜３級アミノ基や第４級アンモニウム基を分子中に有する、分子量が数万以下のポリアリルアミンやポリジメチルジアリルアンモニウム塩ポリマー等が好ましく用いられる。
【００５４】
本発明の上塗り層にはポリビニルアルコールと共に、架橋剤（硬膜剤）を用いることが好ましい。架橋剤の具体的な例としては、ホルムアルデヒド、グルタルアルデヒドの如きアルデヒド系化合物、ジアセチル、クロルペンタンジオンの如きケトン化合物、ビス（２−クロロエチル尿素）−２−ヒドロキシ−４，６−ジクロロ−１，３，５−トリアジン、米国特許第３，２８８，７７５号明細書記載の如き反応性のハロゲンを有する化合物、ジビニルスルホン、米国特許第３，６３５，７１８号明細書記載の如き反応性のオレフィンを持つ化合物、米国特許第２，７３２，３１６号明細書記載の如きＮ−メチロール化合物、米国特許第３，１０３，４３７号明細書記載の如きイソシアナート類、米国特許第３，０１７，２８０号明細書、米国特許第２，９８３，６１１号明細書記載の如きアジリジン化合物類、米国特許第３，１００，７０４号明細書記載の如きカルボジイミド系化合物類、米国特許第３，０９１，５３７号明細書記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ほう酸及びほう酸塩の如き無機架橋剤等があり、これらを１種または２種以上組み合わせて用いることができる。これらの中でも、特にほう酸またはほう酸塩が好ましく用いられる。
【００５５】
本発明には染料インクに対する保存性を向上させる目的等でカチオン性化合物や各種水溶性金属化合物を適宜添加しても構わない。カチオン性ポリマーとしては、ポリエチレンイミン、ポリジアリルアミン、ポリアリルアミン、アルキルアミン重合物、特開昭５９−２０６９６号公報、特開昭５９−３３１７６号公報、特開昭５９−３３１７７号公報、特開昭５９−１５５０８８号公報、特開昭６０−１１３８９号公報、特開昭６０−４９９９０号公報、特開昭６０−８３８８２号公報、特開昭６０−１０９８９４号公報、特開昭６２−１９８４９３号公報、特開昭６３−４９４７８号公報、特開昭６３−１１５７８０号公報、特開昭６３−２８０６８１号公報、特開平１−４０３７１号公報、特開平６−２３４２６８号公報、特開平７−１２５４１１号公報、特開平１０−１９３７７６号公報等に記載された１〜３級アミノ基、４級アンモニウム塩基を有するポリマーが好ましく用いられる。これらのカチオンポリマーの分子量は、１０，０００以下が好ましい。
【００５６】
これらのカチオン性ポリマーの使用量は無機微粒子に対して０．５〜２０重量％、好ましくは２〜１０重量％である。
【００５７】
本発明に用いられる水溶性金属化合物としては、例えば水溶性の多価金属塩が挙げられる。カルシウム、バリウム、マンガン、銅、コバルト、ニッケル、アルミニウム、鉄、亜鉛、ジルコニウム、クロム、マグネシウム、タングステン、モリブデンから選ばれる金属の水溶性塩が挙げられる。具体的には例えば、酢酸カルシウム、塩化カルシウム、ギ酸カルシウム、硫酸カルシウム、酢酸バリウム、硫酸バリウム、リン酸バリウム、塩化マンガン、酢酸マンガン、ギ酸マンガン二水和物、硫酸マンガンアンモニウム六水和物、塩化第二銅、塩化アンモニウム銅（II）二水和物、硫酸銅、塩化コバルト、チオシアン酸コバルト、硫酸コバルト、硫酸ニッケル六水和物、塩化ニッケル六水和物、酢酸ニッケル四水和物、硫酸ニッケルアンモニウム六水和物、アミド硫酸ニッケル四水和物、硫酸アルミニウム、亜硫酸アルミニウム、チオ硫酸アルミニウム、ポリ塩化アルミニウム、硝酸アルミニウム九水和物、塩化アルミニウム六水和物、臭化第一鉄、塩化第一鉄、塩化第二鉄、硫酸第一鉄、硫酸第二鉄、臭化亜鉛、塩化亜鉛、硝酸亜鉛六水和物、硫酸亜鉛、酢酸ジルコニウム、塩化ジルコニウム、塩化酸化ジルコニウム八水和物、ヒドロキシ塩化ジルコニウム、酢酸クロム、硫酸クロム、硫酸マグネシウム、塩化マグネシウム六水和物、クエン酸マグネシウム九水和物、りんタングステン酸ナトリウム、クエン酸ナトリウムタングステン、１２タングストりん酸ｎ水和物、１２タングストけい酸２６水和物、塩化モリブデン、１２モリブドりん酸ｎ水和物等が挙げられ、中でも各種塩基度のポリ塩化アルミニウムが好ましく用いられる。
【００５８】
次いで以下に本発明に係わる光沢発現層について説明する。
【００５９】
本発明の光沢発現層のコロイダルアルミナ、或いはコロイダルシリカ以外に用いられるコロイド粒子としては、チタニアゾル（多木化学株式会社）、セリアチタニアゾル（触媒化成工業株式会社）、酸化アンチモンゾル（日産化学工業株式会社）、酸化セリウムゾル（多木化学株式会社）、酸化スズゾル（多木化学株式会社）、酸化ニオブゾル（多木化学株式会社）、酸化イットリウムゾル（多木化学株式会社）、酸化ランタンゾル（多木化学株式会社）、酸化ジルコニウムゾル（多木化学株式会社）等の無機ゾルが挙げられ、適宜カチオンポリマーや水素イオン指数（ｐＨ）の調整により、カチオン処理されて用いられる。粒子径範囲としては１〜１００ｎｍの範囲のものが、光沢発現性やインク吸収性、インク発色性の点から好ましく用いられる。
【００６０】
又、スチレン、アクリル、メタクリル等の有機ポリマーを主成分としたエマルジョン粒子やそれらの有機ポリマーを小さなコロイダルシリカ粒子で表面処理を行ったシリカ複合エマルジョン等のコロイド粒子が挙げられる。有機ポリマーを主成分としたエマルジョン粒子を用いる場合には、光沢発現層の塗設・乾燥時に溶融成膜しないようにＴｇが５０℃以上であるものが好ましく用いられ、更に好ましいものとしては７５℃以上のものである。粒子径範囲としては１〜１００ｎｍの範囲のものが、光沢発現性やインク吸収性、インク発色性の点から好ましく用いられる。これらのものとしては、例えば、ニチゴー・モビニール株式会社製モビニール７９０、モビニール９７２、モビニール８０５５Ａ等の各種エマルジョンやそれらを各種（ポリ塩化アルミニウム等）カチオンポリマーにてカチオン処理した各種エマルジョンを適宜用いることも可能である。
【００６１】
又、光沢発現層にはコロイド粒子のバインダーとして、適宜種々のバインダーを用いることができる。本発明の光沢発現層に用いられるバインダーとしては例えば、酸化澱粉、エーテル化澱粉、リン酸エステル化澱粉などの澱粉誘導体、カルボキシメチルセルロース、ヒドロキシエチルセルロースなどのセルロース誘導体、カゼイン、ゼラチン、大豆蛋白、ポリビニルアルコール、またはシリル変性ポリビニルアルコールなどのポリビニルアルコール誘導体、プルラン、アラビアゴム、カラヤゴム、アルブミン等の天然高分子樹脂及びその誘導体、ポリビニルピロリドン、ポリアクリルアミド、ポリエチレンイミン、ポリプロピレングリコール、ポリエチレングリコール、無水マレイン酸樹脂やスチレン−ブタジエン共重合体、メチルメタクリレート−ブタジエン共重合体などの共役ジエン系共重合体ラテックス、アクリル酸エステルおよびメタクリル酸エステルの重合体または共重合体などのアクリル系共重合体ラテックス、エチレン酢酸ビニル共重合体などのビニル系共重合体ラテックス、あるいはこれらの各種共重合体のカルボキシ基などの官能基含有単量体による官能基変性共重合体ラテックス、メラミン樹脂、尿素樹脂などの熱硬化合成樹脂などの親水性バインダー、ポリメチルメタクリレートなどのアクリル酸エステル、メタクリル酸エステルの重合体または共重合体樹脂、ポリウレタン樹脂、不飽和ポリエステル樹脂、塩化ビニル−酢酸ビニルコポリマー、ポリビニルブチラール、アルキッド樹脂ラテックス等が挙げられ、これらを１種以上使用できるが、本発明はこれらに限定されるものではない。これらのバインダーの中でもポリビニルアルコール、またはシリル変性ポリビニルアルコールなどのポリビニルアルコール誘導体が塗布適性、品質の面から好ましく用いられる。
【００６２】
更に、本発明の下塗り層、上塗り層、インク受理層には、その他の添加剤として、カチオン系染料定着剤、顔料分散剤、増粘剤、流動性改良剤、粘度安定剤、ｐＨ調整剤、界面活性剤、消泡剤、抑泡剤、離型剤、発泡剤、浸透剤、着色染料、着色顔料、蛍光増白剤、紫外線吸収剤、酸化防止剤、レベリング剤、防腐剤、防バイ剤、耐水化剤、湿潤紙力増強剤、乾燥紙力増強剤などを本発明の目的を害しない範囲で適宜添加することもできる。
【００６３】
本発明において、下塗り層、上塗り層及び光沢発現層は、支持体上に下塗り層、次いで上塗り層、次いで光沢発現層の塗液を順次塗工、乾燥して設ける。
【００６４】
本発明において、下塗り層、上塗り層及び光沢発現層を設ける際に塗工する方法は特に限定されず、公知の塗工方法を用いることができる。例えば、エアーナイフコーター、カーテンコーター、スライドリップコーター、ダイコーター、ブレードコーター、ゲートロールコーター、バーコーター、ロッドコーター、ロールコーター、ビルブレードコーター、ショートドエルブレードコーター、サイズプレスなどの各種装置により塗工することができる。
【００６５】
本発明において、塗液塗工後に乾燥する方法は、特に限定されず、公知の乾燥方法を用いることができるが、特に熱風を吹きつける方法、赤外線を照射する方法など、加熱により乾燥する方法は、生産性が良く好ましく用いられる。
【００６６】
本発明において、下塗り層、上塗り層及び光沢発現層を塗工、乾燥後に表面光沢や平滑性を更に向上させる目的で、カレンダー処理を行っても構わない。その際のカレンダー処理装置としては、グロスカレンダー、スーパーカレンダー、ソフトカレンダーなどが挙げられる。また、公知のキャストコート法を用いて光沢面を形成することができる。
【実施例】
【００６７】
以下に本発明について、実施例を挙げて説明するが、本発明はこれらの例に限定されるものではない。また、実施例に於いて示す「部」および「％」は特に明示しない限り固形分の質量部および質量％を示す。
【００６８】
＜支持体の作製＞
広葉樹晒クラフトパルプ（ＬＢＫＰ、濾水度３７０ｍｌｃｓｆ）８０部と針葉樹晒クラフトパルプ（ＮＢＫＰ、濾水度４００ｍｌｃｓｆ）２０部、タルク１３部、硫酸バンド３部、市販ロジンサイズ剤０．２部、カチオン澱粉０．３部を水に混合してなる固形分濃度１％のスラリーから、長網抄紙機にて坪量１００ｇ／ｍ2の原紙を抄造し、抄造時にサイズプレス装置で酸化澱粉を固形分で２ｇ／ｍ2付着させて酸性原紙の支持体を製造した。この原紙の紙面ｐＨは４．６であった。
【００６９】
＜下塗り層塗布液１の調製＞
コロイダルシリカ（スノーテックス４０：日産化学工業社製）３０部及び湿式合成シリカ（ミズカシルＰ−７８Ａ：水澤化学工業株式会社製）１００部を固形分濃度２１％となるように水に分散して分散液を得た。その分散液にウレタンエマルジョンバインダー（ハイドランＷＬＳ２０７：ＤＩＣ株式会社製）５０部、増粘剤（アルコガムＬ２８９ＨＶ：日本エヌエスシー株式会社）１部を添加し、固形分濃度２２％になるように塗布液濃度を調節し、下塗り層塗布液１を得た。
【００７０】
＜下塗り層塗布液２の調製＞
ホウ砂（四ホウ酸ナトリウム・十水和物）３部、ホウ酸（オルトホウ酸）３部、コロイダルシリカ（スノーテックス４０：日産化学工業社製）３０部及び湿式合成シリカ（ミズカシルＰ−７８Ａ：水澤化学工業株式会社製）１００部を固形分濃度２１％となるように水に分散して分散液を得た。その分散液にウレタンエマルジョンバインダー（ハイドランＷＬＳ２０７：ＤＩＣ株式会社製）５０部、増粘剤（アルコガムＬ２８９ＨＶ：日本エヌエスシー株式会社）１部を添加し、固形分濃度２２％になるように塗布液濃度を調節し、下塗り層塗布液２を得た。
【００７１】
＜下塗り層塗布液３の調製＞
ホウ砂（四ホウ酸ナトリウム・十水和物）６部、ホウ酸（オルトホウ酸）６部、コロイダルシリカ（スノーテックス４０：日産化学工業社製）３０部及び湿式合成シリカ（ミズカシルＰ−７８Ａ：水澤化学工業株式会社製）１００部を固形分濃度２１％となるように水に分散して分散液を得た。その分散液にウレタンエマルジョンバインダー（ハイドランＷＬＳ２０７：ＤＩＣ株式会社製）５０部、増粘剤（アルコガムＬ２８９ＨＶ：日本エヌエスシー株式会社）１部を添加し、固形分濃度２２％になるように塗布液濃度を調節し、下塗り層塗布液３を得た。
【００７２】
＜上塗り層塗布液１の調製＞
スルファミン酸１．５部を分散剤とし、アルミナ水和物（ＤＩＳＰＥＲＡＬ  ＨＰ１４：サソールジャパン株式会社）１００部を固形分濃度２８％となるように水に分散して分散液を得た。その分散液に固形分濃度８％のポリビニルアルコール（ＰＶＡ２４５：株式会社クラレ）８部、ホウ酸（オルトホウ酸）０．２部添加し、固形分濃度２０％になるように塗布液濃度を調節し、上塗り層塗布液１を得た。
【００７３】
＜上塗り層塗布液２の調製＞
カチオンポリマー（シャロールＤＣ９０２Ｐ：第一工業製薬）１．５部を分散剤とし、気相法シリカ（アエロジル１３０：日本アエロジル株式会社）１００部を固形分濃度２０％となるように水に分散して分散液を得た。その分散液に固形分濃度８％のポリビニルアルコール（ＰＶＡ２４５：株式会社クラレ）１５部、ホウ酸（オルトホウ酸）０．２部添加し、固形分濃度１５％になるように塗布液濃度を調節し、上塗り層塗布液２を得た。
【００７４】
＜上塗り層塗布液３の調製＞
カチオンポリマー（シャロールＤＣ９０２Ｐ：第一工業製薬）２部を分散剤とし、気相法シリカ（アエロジル２００：日本アエロジル株式会社）１００部を固形分濃度２０％となるように水に分散して分散液を得た。その分散液に固形分濃度８％のポリビニルアルコール（ＰＶＡ２４５：株式会社クラレ）２０部、ホウ酸（オルトホウ酸）０．２部添加し、固形分濃度１５％になるように塗布液濃度を調節し、上塗り層塗布液３を得た。
【００７５】
＜上塗り層塗布液４の調製＞
スルファミン酸１．５部を分散剤とし、アルミナ水和物（ＤＩＳＰＥＲＡＬ  ＨＰ１４：サソールジャパン株式会社）１００部を固形分濃度２８％となるように水に分散して分散液を得た。その分散液にウレタンエマルジョンバインダー（スーパーフレックス６００：第一工業製薬株式会社）１２部、ホウ酸（オルトホウ酸）０．２部添加し、固形分濃度２０％になるように塗布液濃度を調節し、上塗り層塗布液４を得た。
【００７６】
＜光沢発現層塗布液１の調製＞
粒子径２５ｎｍのコロイダルアルミナ（ＤＩＳＰＥＲＡＬ  Ｐ２：サソールジャパン株式会社）１００部を固形分濃度１０％となるように水に分散して分散液を得た。その分散液にポリビニルアルコール（ＰＶＡ１１７：株式会社クラレ）を５部添加し、固形分濃度５％になるように塗布液濃度を調節し、光沢発現層塗布液１を得た。
【００７７】
＜光沢発現層塗布液２の調製＞
粒子径１２ｎｍのコロイダルシリカ（ルドックスＨＳ４０：グレースジャパン株式会社）１００部と固形分濃度５０％、Ｂ型粘度は１６ｍＰａ・ｓ（２０℃）のポリ水酸化アルミニウム（ピュラケムＷＴ：株式会社理研グリーン）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液２を得た。尚、この水溶性カチオンポリマーの粘度インデックスは２．４であった。
【００７８】
＜光沢発現層塗布液３の調製＞
粒子径２２ｎｍのコロイダルシリカ（ルドックスＴＭ５０：グレースジャパン株式会社）１００部と固形分濃度５０％、Ｂ型粘度は１６ｍＰａ・ｓ（２０℃）のポリ水酸化アルミニウム（ピュラケムＷＴ：株式会社理研グリーン）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液３を得た。尚、この水溶性カチオンポリマーの粘度インデックスは２．４であった。
【００７９】
＜光沢発現層塗布液４の調製＞
粒子径２２ｎｍのコロイダルシリカ（ルドックスＴＭ５０：グレースジャパン株式会社）１００部と固形分濃度２８％、Ｂ型粘度は１５ｍＰａ・ｓ（２０℃）の水溶性カチオンポリマー（ＰＡＳ  Ｈ−１Ｌ：日東紡）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液４を得た。尚、この水溶性カチオンポリマーの粘度インデックスは４．２であった。
【００８０】
＜光沢発現層塗布液５の調製＞
粒子径２２ｎｍのコロイダルシリカ（ルドックスＴＭ５０：グレースジャパン株式会社）１００部と固形分濃度２８％、Ｂ型粘度は７０ｍＰａ・ｓ（２０℃）の水溶性カチオンポリマー（ＰＡＳ  Ｈ−５Ｌ：日東紡）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液５を得た。尚、この水溶性カチオンポリマーの粘度インデックスは６．６であった。
【００８１】
＜光沢発現層塗布液６の調製＞
粒子径２２ｎｍのコロイダルシリカ（ルドックスＴＭ５０：グレースジャパン株式会社）１００部と固形分濃度２８％、Ｂ型粘度は１０００ｍＰａ・ｓ（２０℃）の水溶性カチオンポリマー（ＰＡＳ  Ｈ−１０Ｌ：日東紡）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液６を得た。尚、この水溶性カチオンポリマーの粘度インデックスは１０．７であった。
【００８２】
＜光沢発現層塗布液７の調製＞
粒子径２２ｎｍのコロイダルシリカ（ルドックスＴＭ５０：グレースジャパン株式会社）１００部と固形分濃度４０％、Ｂ型粘度は３５ｍＰａ・ｓ（２０℃）の水溶性カチオンポリマー（ＰＡＡ  ＨＣＬ−０５：日東紡）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液７を得た。尚、この水溶性カチオンポリマーの粘度インデックスは３．９であった。
【００８３】
＜光沢発現層塗布液８の調製＞
粒子径２２ｎｍのコロイダルシリカ（ルドックスＴＭ５０：グレースジャパン株式会社）１００部と固形分濃度４０％、Ｂ型粘度は１２００ｍＰａ・ｓ（２０℃）の水溶性カチオンポリマー（ＰＡＡ  ＨＣＬ−１０Ｌ：日東紡）１００部を固形分濃度１０％となるように調整し、カチオン化したコロイダルシリカ分散液を得た。その分散液にポリビニルアルコール（ＰＶＡ１１７：株式会社クラレ）を５部添加し、固形分濃度５％になるように塗布液濃度を調節し、光沢発現層塗布液８を得た。尚、この水溶性カチオンポリマーの粘度インデックスは７．７であった。
【００８４】
＜光沢発現層塗布液９の調製＞
粒子径２２ｎｍのコロイダルシリカ（ルドックスＴＭ５０：グレースジャパン株式会社）１００部を固形分濃度１０％となるように調整し、分散液を得た。その分散液にポリビニルアルコール（ＰＶＡ１１７：株式会社クラレ）を５部添加し、固形分濃度５％になるように塗布液濃度を調節し、光沢発現層塗布液９を得た。
【００８５】
（参考例１）
支持体上に下塗り層塗布液２をエアーナイフコーターにて固形分塗布量１０ｇ／ｍ２となるように塗布、乾燥し、ホウ素化合物量が０．３２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液３をエアーナイフコーターで１ｇ／ｍ２となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、参考例１のインクジェット記録材料を得た。
【００８６】
（参考例２）
支持体上に下塗り層塗布液３をエアーナイフコーターにて固形分塗布量１０ｇ／ｍ２となるように塗布、乾燥し、ホウ素化合物量が０．６２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液３をエアーナイフコーターで１ｇ／ｍ２となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、参考例２のインクジェット記録材料を得た。
【００８７】
（参考例３）
支持体上に下塗り層塗布液３をエアーナイフコーターにて固形分塗布量１０ｇ／ｍ２となるように塗布、乾燥し、ホウ素化合物量が０．６２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液１をエアーナイフコーターで１ｇ／ｍ２となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、参考例３のインクジェット記録材料を得た。
【００８８】
（参考例４）
支持体上に下塗り層塗布液３をエアーナイフコーターにて固形分塗布量１０ｇ／ｍ２となるように塗布、乾燥し、ホウ素化合物量が０．６２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液２をエアーナイフコーターで１ｇ／ｍ２となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、参考例４のインクジェット記録材料を得た。
【００８９】
（実施例１）
支持体上に下塗り層塗布液３をエアーナイフコーターにて固形分塗布量１０ｇ／ｍ２となるように塗布、乾燥し、ホウ素化合物量が０．６２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液４をエアーナイフコーターで１ｇ／ｍ２となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、実施例１のインクジェット記録材料を得た。
【００９０】
（実施例２）
支持体上に下塗り層塗布液３をエアーナイフコーターにて固形分塗布量１０ｇ／ｍ２となるように塗布、乾燥し、ホウ素化合物量が０．６２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液７をエアーナイフコーターで１ｇ／ｍ２となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、実施例２のインクジェット記録材料を得た。
【００９１】
（比較例１）
支持体上に下塗り層塗布液１をエアーナイフコーターにて固形分塗布量１０ｇ／ｍ2となるように塗布、乾燥し、ホウ素化合物量が０ｇ／ｍ2の下塗り層を設けた。次に下塗り層上に上塗り層塗布液１をエアーナイフコーターにて固形分塗布量１５ｇ／ｍ2となるよう塗布、乾燥し、上塗り層を設けた。次に光沢発現層塗布液３をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例１のインクジェット記録材料を得た。
【００９２】
（比較例２）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液２をエアーナイフコーターにて固形分塗布量１５ｇ／ｍ2となるよう塗布、乾燥し、上塗り層を設けた。次に光沢発現層塗布液３をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例２のインクジェット記録材料を得た。
【００９３】
（比較例３）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液３をエアーナイフコーターにて固形分塗布量１５ｇ／ｍ2となるよう塗布、乾燥し、上塗り層を設けた。次に光沢発現層塗布液３をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例３のインクジェット記録材料を得た。
【００９４】
（比較例４）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液４をエアーナイフコーターにて固形分塗布量１５ｇ／ｍ2となるよう塗布、乾燥し、上塗り層を設けた。次に光沢発現層塗布液３をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例４のインクジェット記録材料を得た。
【００９５】
（比較例５）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液１をエアーナイフコーターにて固形分塗布量１５ｇ／ｍ2となるよう塗布、乾燥し、上塗り層を設けた。次に光沢発現層塗布液５をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例５のインクジェット記録材料を得た。
【００９６】
（比較例６）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液１をエアーナイフコーターにて固形分塗布量１５ｇ／ｍ2となるよう塗布、乾燥し、上塗り層を設けた。次に光沢発現層塗布液６をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例６のインクジェット記録材料を得た。
【００９７】
（比較例７）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液１をエアーナイフコーターにて固形分塗布量１５ｇ／ｍ2となるよう塗布、乾燥し、上塗り層を設けた。次に光沢発現層塗布液８をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例７のインクジェット記録材料を得た。
【００９８】
（比較例８）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液１をエアーナイフコーターにて固形分塗布量１５ｇ／ｍ2となるよう塗布、乾燥し、上塗り層を設けた。次に光沢発現層塗布液９をエアーナイフコーターで１ｇ／ｍ2となるよう塗布、乾燥し、光沢発現層を設けた。次に線圧１００ｋＮ／ｍ、速度２００ｍ／ｍｉｎの条件で光沢インク受理層面が金属ロール面に２回当たるようにソフトカレンダー処理を行い、比較例８のインクジェット記録材料を得た。
【００９９】
（比較例９）
支持体上に下塗り層塗布液３をエアーナイフコーターにて固形分塗布量１０ｇ／ｍ2となるように塗布、乾燥し、ホウ素化合物量が０．６ｇ／ｍ2の下塗り層を設けた。次に下塗り層上に上塗り層塗布液１をエアーナイフコーターにて固形分塗布量１５ｇ／ｍ2となるよう塗布、乾燥し、上塗り層を設けた。次に線圧１００ｋＮ／ｍ、速度２００ｍ／ｍｉｎの条件で光沢インク受理層面が金属ロール面に２回当たるようにソフトカレンダー処理を行い、比較例９のインクジェット記録材料を得た。
【０１００】
以上のようにして、作製した実施例、参考例及び比較例のインクジェット記録材料について、下記の試験を行った。その結果を表１に示す。
【０１０１】
＜粘度インデックスの測定＞
粘度インデックスは下記（１）式により測定された。
尚、（１）式中のｖは水溶性カチオンポリマー水溶液の２０℃におけるＢ型粘度（ｍＰａ・ｓ）、Ｃは水溶性カチオンポリマー水溶液の固形分濃度（質量％）である。
粘度インデックス＝ｌｏｇ（ｖ）×１００／Ｃ            （１）式
【０１０２】
＜白紙部光沢性＞
白紙部光沢性は、ＪＩＳ−Ｚ８７４１に準じて７５度鏡面光沢度（％）の測定を行った。
【０１０３】
＜インク吸収性＞
セイコーエプソン（株）製「ＭＡＸＡＲＴ  ＰＭ−１００００（プリンタ設定：フォトプリント紙、きれい）」を用いて画像を印刷し、インク吸収性について下記の基準で、総合的に評価を行った。尚、評価に用いた画像は黒、シアン、マゼンタ、イエロー、ブルー、レッド、グリーン各色のベタ印刷字およびその中に白抜き文字を設けたパターンなどからなる。
◎：倍率２５倍の顕微鏡観察で各色のベタ印刷部境界や白抜き文字部に滲みが観察され
ず問題なし。
○：倍率２５倍の顕微鏡観察で各色のベタ印刷部境界や白抜き文字部に僅かに滲みが観
察されるが実使用上問題なし。
△：目視観察で各色のベタ印刷部境界や白抜き文字部に僅かに滲みがあり実使用困難。
×：目視観察で各色のベタ印刷部境界や白抜き文字部に明確な滲みがあり実使用不可。
【０１０４】
＜インク発色性＞
セイコーエプソン（株）製「ＭＡＸＡＲＴ  ＰＭ−１００００（プリンタ設定：フォトプリント紙、きれい）」を用いて、シアン、マゼンタ、イエロー、ブラック各色のベタ印刷を行い、光学濃度をマクベス反射濃度計で測定し、各色の光学濃度の合計値を示した。数値が大きい方がインク発色性が良いことを意味する。
【０１０５】
＜インク耐水性＞
セイコーエプソン（株）製「ＭＡＸＡＲＴ  ＰＭ−１００００（プリンタ設定：フォトプリント紙、きれい）」を用いて、シアン、マゼンタ、イエロー、ブラック各色のベタ印刷を行い、各色のベタ印刷部と白紙部の境界上に純水を１滴（０．１ｇ）滴下し、静置乾燥後の色滲みの発生程度を下記の基準で、総合的に評価を行った。
◎：各色ベタ印刷部境界や白紙部に滲みが観察されず問題ないレベル。
○：各色ベタ印刷部境界や白紙部に僅かに滲みが観察されるが実使用上問題ないレベル。
△：各色ベタ印刷部境界や白紙部に明確な滲みが観察され、実使用上問題のあるレベル。
×：各色ベタ印刷部境界や白紙部に顕著な滲みが観察され、実使用上重大な問題のある
レベル。
【０１０６】
【表１】
0005204524.tif 000002
【０１０７】
表１の結果から明らかなように本発明の実施例１および２のインクジェット記録材料は高光沢と高発色性を有し、保存性とインク吸収性に優れたインクジェット記録材料であることがわかる。
【０１０８】
比較例として挙げた比較例１は下塗り層にホウ素化合物を含有しておらず、上塗り層塗布液中のポリビニルアルコールとの架橋が発生しないため、上塗り層塗設乾燥時に表面亀裂が大量に発生する。そのため、光沢発現層塗布液中のコロイド粒子が上塗り層の表面亀裂に埋没することとなるために、光沢発現層による光沢が発現していないことがわかる。
【０１０９】
比較例として挙げた比較例２は上塗り層の無機超微粒子に気相法シリカ（アエロジル１３０：比表面積が１３０ｍ2／ｇ、一次粒子径が１６ｎｍ）が用いられている。このアエロジル１３０は比表面積が１３０ｍ2／ｇと比較的小さいために表面亀裂が発生しにくく、光沢発現層塗設による光沢向上が認められる。但し、一次粒子径が１６ｎｍと大きいため、インク発色性に悪影響が見られている。
【０１１０】
比較例として挙げた比較例３も上塗り層の無機超微粒子に気相法シリカ（アエロジル２００：比表面積が２００ｍ2／ｇ、一次粒子径が１２ｎｍ）が用いられている。このアエロジル２００は比表面積が２００ｍ2／ｇとアエロジル１３０より大きくなっている。このため、上塗り液のバインダー量を増加させているにも関わらず、表面亀裂が発生しており、光沢発現層による光沢発現が認められなかった。また、インク発色性もアエロジル１３０に比べれば改善しているものの不充分なレベルである。
【０１１１】
比較例として挙げた比較例４は上塗り液のバインダーにポリビニルアルコールを適用していない。このため下塗り液のホウ素化合物との架橋が発生しておらず、上塗り液に表面亀裂の発生が見られる。このために光沢が発現していないことがわかる。
【０１１２】
比較例として挙げた比較例５〜７は光沢発現層に用いられた水溶性カチオンポリマーの粘度インデックスが５を超えている。このために光沢発現層の被膜形成が大きくなりすぎ、インク吸収性に悪影響を与えていることがわかる。更に、インクが塗層に吸収されにくいためにカチオン処理された無機微粒子表面にインク色素が充分に吸着しないためにインク耐水性も充分に発現していない。
【０１１３】
比較例として挙げた比較例８は光沢発現層に水溶性カチオンポリマーを使用していないために、インク耐水性が全く満足できるレベルではない。
【０１１４】
比較例として挙げた比較例９は光沢発現層を塗設していないため光沢とインク耐水性レベルが全く満足できるレベルではない。